Brevet FR2756822A1 — publié le 19980612

L'invention concerne tout d'abord un activateur de durcissement pour l'étanchéification et/ou la consolidation des sols et masses poreux, des roches fissurées et des matériaux de construction altérés tels que maçonnerie, mortiers, béton, etc. L'invention concerne encore un coulis d'injection pour l'étanchéification et/ou la consolidation de sols et de matériaux de construction comprenant un tel activateur de durcissement. L'invention concerne également un procédé de mise en oeuvre d'un tel coulis d'injection pour l'étanchement et/ou la consolidation de tels sols et masses poreux et matériaux de construction. Enfin, l'invention concerne un procédé de traitement des sols pollués permettant de piéger en masse divers éléments polluants, les rendant inaccessibles aux eaux souterraines. Ces éléments peuvent être d'origine organique tels que les hydrocarbures, ou d'origine minérale, tels que notamment certains métaux lourds comme le plomb, le cadmium, le mercure, le césium, etc. Il est connu d'utiliser pour étanchéifier et/ou consolider les sols et matériaux des compositions connues sous le nom de "coulis", Ces coulis peuvent être à base de ciment ou de silicate. L'utilisation de coulis constitués d'eau et de fines particules de ciment à base de laitiers de haut fourneau, parfaitement défloculées, soit mécaniquement, soit par l'utilisation d'un adjuvant non polluant, présente comme principaux inconvénients un temps de rigidification 2 2756822 trop long et une forte décantation à des rapports ciment/eau peu élevés, malgré de bonnes caractéristiques de pénétrabilité dans les sols fins. Ceci se traduit par des phénomènes de migration par gravité, car la rigidité n'intervient qu'au bout de plus de quinze heures et n'étanche que faiblement le sol, la décantation étant trop importante pour remplir convenablement les pores du sol. Ce temps de gélification qui fait suite à l'état sensiblement liquide du coulis est lui-même suivi par la prise à proprement parler du coulis. La prise en elle-même commence généralement après un temps correspondant à deux ou trois fois le temps nécessaire pour que la gélification du coulis débute. La prise du coulis est suivie par le durcissement du coulis. En outre, l'évolution de la réglementation en matière d'environnement a pour conséquence une diminution croissante de l'utilisation de matières polluantes affectant la qualité des eaux, telles que les coulis à base de silicates de soude et de réactifs minéraux et/ou organiques, dont la rigidification est basée sur la gélification de la silice. Soumis à des phénomènes de synérèse, à savoir une auto-contraction de la silice non cristallisée, ce type de produit libère des matières pouvant provoquer la pollution des sols. Des exemples de coulis à base de silicate peuvent être trouvés dans les documents FR-A-2 571 734, FR-A-2 629 495, EP-A-0 487 414. Un premier objet de l'invention est donc de proposer un activateur de durcissement pour l'étanchéification et/ou la consolidation de sols et de matériaux de construction, qui pallie les limites ou les inconvénients des produits connus de l'état de la technique. En particulier, un objet de l'invention est de proposer un activateur de durcissement capable de faire contribuer a court terme dans les résistances une charge de carbonate de calcium ou de carbonate double de calcium et de magnésium, par réaction avec la silice résiduelle contenue dans un liant silico-alumineux ou silico-alumino- calcique. Egalement, un objet de la présente invention est de proposer un activateur de durcissement ayant pour effet d'augmenter la rigidité de la suspension de particules de ciment de laitier, de façon différée dans le temps. Plus particulièrement, un objet de la présente invention est de proposer un activateur de durcissement ayant pour effet une rigidité suffisamment faible pendant la durée de l'injection pour assurer une pénétrabilité optimale et une rigidité suffisamment forte en fin d'injection pour s'opposer aux forces de gravité et à la décantation. Un autre objet de la présente invention est de proposer un coulis d'injection pour l'étanchéification et/ou la consolidation de matières poreuses fines, voire très fines, dont le durcissement est assuré par cristallisation de matières minérales provenant de l'industrie cimentière et de ses dérivés, parfaitement pérennes, non polluantes et sans synérèse, ayant de plus des temps de prise constants et réglables. Un autre objet de la présente invention est de proposer un coulis d'injection qui présente comme avantage de rester dans la zone traitée, d'assurer une parfaite étanchéité et d'apporter de bonnes caractéristiques mécaniques, et ce, dès quelques jours. A cet effet, l'invention propose tout d'abord un activateur de durcissement spécialement adapté a un coulis d'injection, pour l'étanchéification et/ou la consolidation de sols et de matériaux de construction, caractérisé en ce qu'il comprend au moins un composé alcalin, de préférence une solution de soude et/ou de potasse. Selon un autre aspect, l'invention propose un coulis d'injection pour l'étanchéification et/ou la consolidation de sols et matériaux de construction, caractérisé en ce qu'il comprend au moins un activateur de durcissement selon l'invention. Plus particulièrement, un tel coulis comprend une suspension aqueuse d'au moins un réactif minéral particulaire, au moins un réactif calcique, au moins un activateur de l'invention. L'invention propose encore un procédé d'étanchéification et/ou de consolidation de sols et de matériaux de construction, caractérisé en ce qu'il consiste à injecter un coulis d'injection conforme à l'invention. Enfin, la présente invention concerne un procédé de traitement des sols pollués, caractérisé en ce qu'on utilise, pour piéger en masse les éléments polluants, un coulis conforme à la présente invention. D'autres caractéristiques et avantages de la présente invention apparaîtront à la lecture de la description qui suit, faite en référence au dessin annexé dans lequel: - la figure 1 est un graphe illustrant l'influence d'un coulis d'injection conforme à la présente invention sur l'évolution des résistances en compression simple. Un coulis d'injection pour l'étanchéification et/ou la consolidation de sols et de matériaux de construction comprend tout d'abord une suspension aqueuse d'un réactif minéral particulaire. Selon une première variante, le réactif minéral particulaire est de type silico-alumino-calcique. Appartiennent à cette catégorie les ciments de laitier type CLK ou CHF. Le ciment de laitier type CLK comprend plus de 50 % de laitier et plus de 10 % de clinker. Dans un mode de réalisation préféré, un ciment de type CLK utilisable comprend plus d'environ 80 % en poids de laitier, environ 16 % en poids de clinker et environ 4 % en poids de gypse, dont la composition chimique est comprise dans les limites suivantes: CaO=40 à 50 %; SiO2=26 à 35 %; A1203=9 à 15 %. Un autre ciment utilisable est un ciment de type CHF à plus d'environ 70% en poids de laitier, environ 26% en poids de clinker et environ 3-4% en poids de gypse. La finesse du ciment est importante: la surface spécifique Blaine peut être supérieure à 8.000 cm2/g, soit un diamètre des plus gros grains de ciment de 12 Mm, et pour traiter les terrains très fins, la surface spécifique Blaine doit être supérieure à 10.000 cm2/g, soit un diamètre des plus gros grains de ciment de 10 Mm. Certains traitements des suspensions peuvent amener à utiliser des granulométries inférieures à 5 ou 6 Mm. Dans tous les cas, la granulométrie du ciment de laitier de clinker doit être inférieure à environ 120 Mm. La proportion de réactif minéral particulaire dans le coulis d'injection est comprise de préférence entre environ 50 et environ 500 kg par m3 de coulis, de préférence entre environ 25 kg et environ 200 kg par mètre cube de coulis. Selon une autre variante, le réactif minéral particulaire est de type silico-alumineux. On citera, à titre illustratif, les cendres volantes provenant des résidus industriels de la combustion des produits pétroliers ou végétaux, les céramiques cuites a haute température telles que briques, tuiles. La proportion de réactif silico-alumineux dans les coulis d'injection peut atteindre environ 500 kg par mètre cube, de préférence est comprise entre environ 50 kg et environ 500 kg par mètre cube, de façon plus préférée entre environ 25 kg et environ 200 kg par mètre cube de coulis. Selon une autre variante, le coulis comprend un mélange de réactif silico-alumineux et silico-alumino- calcique. Un réactif calcique constituant une charge minérale est ajouté à la suspension. Le réactif calcique permet la réaction avec la silice résiduelle contenue dans le réactif minéral particulaire. De plus, il contribue à régler les résistances en compression simple du coulis et les caractéristiques rhéologiques de la suspension. Ce réactif peut consister en de fines particules de carbonate de calcium, sous forme de précipité, de calcite micronisée ou de suspension aqueuse de calcite; ou de fines particules de carbonate double de calcium et de magnésium (dolomite). Ce réactif peut être utilisé isolément ou en combinaison. La proportion de réactif calcique dans le coulis peut varier d'environ 50 à environ 1000 kg/m3, de préférence d'environ 100 à environ 500 kg/m3, de façon encore plus préférée d'environ 100 à environ 300 kg/m3. Le coulis d'injection peut comprendre encore un agent superplastifiant et défloculant des particules en suspension dans l'eau, dans une proportion allant d'environ 1% à environ 4% en poids par rapport au poids de la matière sèche de la suspension. Dans le cadre de la présente invention, on entend par matière sèche le ciment et la ou les charges minérales. Selon l'invention, le coulis comprend également un activateur de durcissement, comprenant au moins une solution alcaline, de préférence une solution de soude et/ou de potasse. De préférence, l'activateur de durcissement de l'invention comprend une quantité variant entre environ 2% et environ 5% en poids de soude Na20 par rapport au poids de matière sèche du coulis. Avantageusement, l'activateur comprend une quantité de soude variant d'environ 3% à environ 4% en poids. En variante, l'activateur de durcissement de l'invention comprend une quantité de potasse K20 variant entre environ 3% et environ 8% en poids par rapport au poids de matière sèche du coulis. Avantageusement, l'activateur de l'invention comprend une quantité d'environ 4% à environ 6% en poids de potasse par rapport au poids de matière sèche du coulis. Selon une autre forme de réalisation, l'activateur de l'invention comprend un mélange de soude Na2O et de potasse K20. Selon une autre variante, en particulier lorsque le traitement demande une rigidité plus importante à court terme, l'activateur de l'invention comprend de plus de l'alumine soluble A1203. De préférence, la quantité d'alumine est comprise entre environ 0,1% et environ 1% en poids, de préférence entre environ 0,25% et environ 0,5% en poids d'alumine A1203, par rapport au poids du réactif minéral particulaire. L'activateur de durcissement contenant de l'alumine peut être obtenu, à partir d'une solution mère de soude ou de potasse telle que décrite précédemment à laquelle est ajoutée un accélérateur de gélification alumineux. L'accélérateur de gélification alumineux peut être obtenu selon plusieurs procédés. Selon un premier procédé, l'accélérateur de gélification est obtenu à partir d'aluminate de soude anhydre AlNaO2. L'aluminate est alors introduit dans l'activateur de durcissement contenant les quantités de soude Na20 et/ou de potasse K20 indiquées dans ce qui précède. Le dosage en aluminate de soude anhydre est à ramener entre environ 0,2% et environ 2% en poids, de préférence entre environ 0,5% et environ 1% en poids par rapport au poids de réactif minéral particulaire, selon sa nature. Ainsi, entre environ 0,1% et environ 2%, de préférence entre environ 0,25% et environ 0,5% en poids d'alumine A1203 soluble par rapport au poids de réactif minéral particulaire sont finalement introduits dans l'activateur de durcissement. Selon un deuxième procédé, l'accélérateur de gélification est obtenu à partir d'une solution de sulfate d'aluminium A12(S04)3, nH20, de préférence à 8% en poids de A1203, introduite dans l'activateur de durcissement tel que décrit dans ce qui précède. La solution étant acide, on neutralise par un excès de soude ou de potasse, suivant les réactions: A12(S04)3 + 4Na20 ----> 3Na2S04 + (A1203, Na2o) A12(S04)3 + 4K20 ----> 3K2SO04 + (A1203,K20) La réactivité de cette formulation est augmentée par la présence des sulfates et le dosage en alumine peut alors être inférieur à celui indiqué ci-dessus. De préférence, le dosage en sulfate d'aluminium, de préférence à 8% en poids de A1203, est compris entre environ 1% et environ 10% et préférentiellement entre environ 4% et environ 5% en poids par rapport au poids de réactif minéral particulaire. Selon un troisième procédé, l'accélérateur de gélification est obtenu à partir d'une solution d'alun de potassium: sulfate double d'aluminium et de potassium, A1 K(S04)2, nH20. Dans ce cas, la neutralisation est réalisée de la même façon que ci-dessus, avec de la soude Na2O ou de la potasse K20, en une quantité deux fois moins importante en soude ou en potasse. Ainsi, le dosage en alun de potassium est compris entre environ 1% et environ 20% en poids d'alun, de préférence entre environ 8% et environ 10% en poids, par rapport au poids de réactif minéral particulaire. Selon une autre variante, l'accélérateur de gélification est obtenu à partir d'aluminium en solution dans de la soude ou de la potasse. La proportion d'eau dans le coulis est comprise entre environ 100 et environ 1.000 litres d'eau par m3 de coulis. Le coulis d'injection comprend, après mise en solution dans l'eau, une quantité d'activateur de il 2756822 durcissement variant d'environ 25 à environ 200 1/m3 de coulis, de préférence d'environ 50 à environ 100 1/m3 de coulis. Sur la figure 1, qui représente l'influence de l'activateur selon l'invention sur l'évolution des résistances de compression simple d'un coulis en fonction du temps, la courbe en traits pointillés correspond a un coulis sans activateur de durcissement, alors que la courbe en traits pleins correspond à un coulis comprenant un activateur de durcissement comprenant 3% en poids de Na2O par rapport au poids de matière sèche du coulis. Dans la description qui suit, les lettres S, C, A, Set H ont les significations suivantes: S=SiO2; C=CaO; A=A1203; S=SO3; H=H20 On décrit ci-après le mécanisme de prise d'un coulis de l'invention comportant un activateur sans ajout d'alumine. Le mécanisme de rigidification du coulis d'injection selon l'invention fait appel à la formation de silicates de calcium hydratés appelés couramment "CSH". En effet, l'ajout du durcisseur alcalin a un double effet sur la silice amorphe du liant silico-alumineux ou silico-alumino-calcique d'une part et sur le réactif calcique d'autre part. Pour le liant, les réactions sont les suivantes: La silice libre ou les silicates di- et tricalciques C2S et C3S du liant sont solubilisés par le réactif alcalin: Sio2 + Na20 + nH20.. ----> (SiO3Na2,nH20) Silice amorphe + soude -------> silicate de sodium et la mise en solution donne: (SiO3Na2,nH20) ----> H2Si042- + 2Na+ + n'H20 acide silicique Pour le réactif calcique, les réactions peuvent s'écrire: pH élevé CaCO3 ----------> Ca2+ + C032 (pH supérieur à 12) Ensuite, les deux éléments solubilisés sous forme d'ions Ca2+ et l'acide silicique H2SiO42réagissent pour donner des silicates de calcium hydratés, suivant la réaction: H2SiO42 + Ca2+ ----> H2CaSiO4 ou CSH La mise en solution de la silice et du calcium n'est pas immédiate, permettant de différer la prise du coulis selon l'invention pendant quelques heures. On décrit ci-après le mécanisme de prise d'un coulis de l'invention comportant un activateur de durcissement contenant de l'alumine. Les réactions décrites ci-dessus sont toujours valables mais, dans ce cas, l'alumine apportée a pour effet supplémentaire d'intervenir sur les silicates de calcium du liant. Le ciment de laitier est mis en solution dans l'eau. Le gypse ou l'anhydrite qu'il contient réagit avec les aluminates les plus solubles du ciment à savoir les aluminates tricalciques ou C3A pour former de l'ettringite dite primaire, peu soluble, formant une coquille imperméabilisant la surface du minéral. La réaction s'écrit: C3A + 3(Cg,nH) + (32-3n)H ---> C6AS3H32 ou C3A + (CS,nH) + (12-n)H ---> C4ASH12 Ceci a pour effet de ralentir la prise et de maltriser la granulométrie du ciment. Sous cette forme et sans activateur, le ciment fait prise en plus de 15 heures et doit décanter pour augmenter sa rigidité. Pour mémoire, un coulis dosé à 200 kg/m3 a une décantation de 70% environ. L'activateur de durcissement selon l'invention permet à la suspension de ciment de retrouver en solution des aluminates, jusqu'alors précipités sous forme d'ettringite, en proportion suffisante pour réagir sur la fraction de clinker la plus soluble à court terme à savoir les silicates tricalciques ou C3S libérant de la chaux en s'hydratant selon la réaction: C3S + (h+3-x) H20 ---> CXSHy + (3-x) CH tobermorite + chaux Ensuite, les aluminates de l'activateur de durcissement selon l'invention vont se combiner, dans la phase aqueuse, avec la chaux libérée selon les réactions suivantes: 14 2756822 - lorsque l'activateur est obtenu selon le premier procédé décrit cidessus: C + A ---> CA CA + 10H ---> CAH10 hexagonal ou 4 CA+21H ---> C4AH12 hexagonal+3AH3 (gibbsite) 2 CA+10 H ---> C2AH7+AH3 Il apparaît alors dans la solution des amas floconneux microniques augmentant peu à peu la rigidité de la suspension. - lorsque l'activateur est obtenu selon les deuxième et troisième procédés décrits ci-dessus: la présence d'ions sulfates permet la cristallisation, avec la chaux et l'alumine, d'ettringite: A2S3,nH20 + H20 ---> 3 Aaq + 2.aq se combinant à la chaux pour donner C6ASH32 et C4ASH12. Dans ce cas, le fluide véhiculant -l'eau- se charge en cristaux sous formes d'aiguillettes, armant la suspension en lui conférant une rigidité progressive. Le coulis d'injection de l'invention permet de faire contribuer à court terme dans les résistances une charge de carbonate de calcium ou de carbonate double de calcium et de magnésium, par réaction avec la silice résiduelle contenue dans un liant silico-alumineux ou silico-aluminocalcique. De plus, il augmente la rigidité de la suspension de particules du coulis, de façon différée dans le temps, en possédant une rigidité suffisamment faible pendant la durée de l'injection pour assurer une pénétrabilité optimale et une rigidité suffisamment élevée en fin d'injection pour s'opposer aux forces de gravité et à la sédimentation de la suspension. L'activateur de durcissement de l'invention contenant de l'alumine est particulièrement utile dans le cas o des circulations d'eau sont présentes dans le terrain, occasionnant un gradient hydraulique. Dans ce cas, un accroissement plus important de la rigidité permet d'éviter le transport du coulis dans des horizons plus lointains, pouvant par ailleurs occasionner un risque de dilution du coulis. Le coulis selon l'invention présente alors comme avantage de rester dans la zone traitée, d'assurer une parfaite étanchéité et d'apporter de bonnes caractéristiques mécaniques, et ce dès quelques jours. On note dès sept jours des résistances en compression simple au moins égales à 90% de celles lues à 28 jours. Les coulis accélérés selon l'invention entrent dans une plage rhéologique de l'ordre de 1000 fois moindre que celle des mortiers et bétons et se rapprochent plutôt de celle de l'eau. Les caractéristiques rhéologiques d'un fluide ou d'une suspension peuvent être déterminées à partir des paramètres suivants: - la viscosité cinématique caractérise l'état de fluidité du matériau en mouvement. Soumis à un déplacement qui peut être une vitesse de rotation ou un gradient de vitesse, le matériau répond à ces sollicitations en créant des efforts de cisaillement. - Le seuil d'écoulement (encore appelé seuil de rigidité ou seuil de liquidité) est la limite de contrainte jusqu'à laquelle le fluide a un comportement solide. Tant que le fluide n'est pas soumis à une certaine contrainte ou une certaine pression, il n'apparaît aucun déplacement. Cette contrainte maximale de solidité caractérise la stabilité d'une suspension: il n'y aura plus sédimentation des particules lorsque les contraintes dues a la chute des grains par leur poids seront inférieures à ce seuil d'écoulement. Les coulis d'injection de l'invention possèdent une viscosité cinématique de l'ordre d'environ 1,5 à environ 50 mPa.s et de l'ordre d'environ 2 à environ 5 mPa.s pendant la durée pratique d'injectabilité qui est comprise entre environ 1 et environ 2 heures. Ils possèdent de plus un seuil d'écoulement progressif du fait de l'accélérateur selon l'invention variant entre environ O et environ i Pascal pendant la même durée pratique d'injectabilité, jusqu'à environ O ou 3 Pa au moment de la rigidité o l'on note l'arrêt de la sédimentation et le non "décrochement" du coulis placé dans une éprouvette renversée. L'invention concerne également un procédé d'étanchéification et/ou de consolidation de sols et de matériaux de construction caractérisé en ce qu'il consiste à injecter un coulis d'injection conforme à l'invention. L'invention concerne encore un procédé de traitement des sols pollués, caractérisé en ce qu'on utilise, pour piéger en masse les éléments polluants, un coulis conforme à l'invention. L'invention sera maintenant décrite à l'aide d'exemples donnés à titre indicatif et non limitatif. EXEMPLE I Pour étancher et consolider un sable fin, un coulis a été préparé de la manière suivante pour 1 m3: kg de ciment ultrafin de laitier au clinker avec 4% en poids de défloculant sont mélangés à 200 kg de carbonates de calcium et 50 litres d'activateur contenant 3% en poids de soude par rapport au poids de matière sèche. La durée pratique d'injectabilité est de 1 heure et le temps de gélification est de 5 heures. Le coulis est homogène et stable et la décantation finale à la prise est inférieure à 5% (1%). EXEMPLE II Dans cet exemple, on utilise le coulis accéléré préparé à l'exemple I cidessus auquel sont ajoutés 50 litres de la solution d'activateur de durcissement de l'exemple I ci-dessus, contenant de plus 12 kg de sulfate d'aluminium pré-dilué et neutralisé par de la soude. La durée pratique d'injectabilité est de 45 minutes et le temps de gélification est de 3 heures. Le coulis est homogène et la décantation finale à une heure d'agitation est inférieure à 5%. 18 2756822 REVENDICATIONS 1. Activateur de durcissement destiné à un coulis d'injection, pour l'étanchement et/ou la consolidation de sols et matériaux de construction, caractérisé en ce qu'il comprend au moins un composé alcalin. 2. Activateur selon la revendication 1, caractérisé en ce qu'il contient de la soude Na2O et/ou de la potasse K20 en solution. 3. Activateur selon la revendication 1 ou 2, caractérisé en ce qu'il comprend de plus un composé alumineux. 4. Activateur selon la revendication 3, caractérisé en ce qu'il est susceptible d'être obtenu à partir d'aluminate de soude anhydre AlNaO2. 5. Activateur selon la revendication 3, caractérisé en ce qu'il est susceptible d'être obtenu à partir de sulfate d'aluminium A12(S04)3, nH2O. 6. Activateur selon la revendication 5, caractérisé en ce qu'il est susceptible d'être obtenu à partir de sulfate d'aluminium à 8% en poids d'alumine. 7. Activateur selon la revendication 3, caractérisé en ce qu'il est susceptible d'être obtenu à partir de sulfate double d'aluminium et de potassium. 8. Activateur selon la revendication 3, caractérisé en ce qu'il est susceptible d'être obtenu à partir d'aluminium en solution dans de la soude ou de la potasse. 9. Coulis d'injection pour l'étanchement et/ou la consolidation de sols et matériaux de construction, caractérisé en ce qu'il comprend au moins un réactif minéral particulaire, au moins un réactif calcique, et au moins un activateur selon l'une quelconque des revendications 1 à 8. l0.Coulis d'injection selon la revendication 9, caractérisé en ce que le réactif minéral particulaire est un produit silico-alumino-calcique, notamment un ciment de laitier de type CLK ou CHF. l1.Coulis d'injection selon la revendication 9, caractérisé en ce que le réactif minéral particulaire est un produit silico-alumineux, notamment des cendres volantes ou des céramiques. 12.Coulis d'injection selon l'une quelconque des revendications 9 à 11, caractérisé en ce que le réactif calcique comprend du carbonate de calcium, du carbonate double de calcium et de magnésium. 13.Coulis d'injection selon l'une quelconque des revendications 9 à 12, caractérisé en ce qu'il comprend entre environ 2% et environ 5% en poids de soude, de préférence entre environ 3% et environ 4% en poids de soude par rapport au poids de matière sèche. 14.Coulis d'injection selon l'une quelconque des revendications 9 à 13, caractérisé en ce qu'il comprend entre environ 3% et environ 8% en poids de potasse, de préférence entre environ 4% et environ 6% en poids de potasse par rapport au poids de matière sèche. 15.Coulis d'injection selon l'une quelconque des revendications 8 à 14, caractérisé en ce qu'il comprend entre environ 0,2% et environ 2% en poids d'aluminate de soude, de préférence entre environ 0,5% et environ 1% en poids par rapport au poids du réactif minéral particulaire. 16.Coulis d'injection selon l'une quelconque des revendications 9 à 14, caractérisé en ce qu'il comprend entre environ 1% et environ 10% en poids, de préférence entre environ 4% et environ 5% en poids de sulfate d'aluminium par rapport au poids du réactif minéral particulaire. 17.Coulis d'injection selon l'une quelconque des revendications 9 à 14, caractérisé en ce qu'il comprend entre environ 1% et environ 20% en poids, de préférence entre environ 8% et environ 10% en poids d'alun de potassium par rapport au poids du réactif minéral particulaire. 18.Coulis d'injection selon l'une quelconque des revendications 9 a 17, caractérisé en ce qu'il comprend un agent superplastifiant et défloculant, en une quantité comprise entre environ 1% et environ 4% en poids par rapport au poids de matière sèche. 19.Coulis d'injection selon l'une quelconque des revendications 9 à 18, caractérisé en ce qu'il comprend d'environ 50 à environ 500 kilos de réactif minéral particulaire par mètre cube de coulis, de préférence d'environ 25 kg à environ 200 kg. 20.Coulis d'injection selon l'une quelconque des revendications 9 à 19, caractérisé en ce qu'il comprend d'environ 100 à environ 1 000 litres d'eau par mètre cube de coulis. 21.Coulis d'injection selon l'une quelconque des revendications 9 a 20, caractérisé en ce qu'il comprend d'environ 50 a environ 1.000 kilos de réactif calcique par mètre cube de coulis, de préférence d'environ 100 à environ 500 kg/m3 de coulis, de façon plus préférée d'environ 100 à environ 300 kg/m3 de coulis. 22.Coulis d'injection selon l'une quelconque des revendications 9 à 21, caractérisé en ce qu'il possède une viscosité cinématique variant entre environ 1,5 et environ mPa.s et d'environ 2 à environ 5 mPa.s pendant la durée d'injectabilité comprise entre environ 1 et environ 2 heures. 23.Coulis d'injection selon l'une quelconque des revendications 9 à 22, caractérisé en ce qu'il possède un seuil d'écoulement variant d'environ 0 à environ 3 Pa et d'environ 0 à environ 1 Pa pendant la durée d'injectabilité comprise entre environ 1. et environ 2 heures. 24.Procédé d'étanchement et/ou de consolidation de sols et de matériaux de construction, caractérisé en ce qu'il comprend l'étape consistant à injecter un coulis d'injection selon l'une quelconque des revendications 9 à 23. 22 2756822 25.Procédé de traitement des sols pollués, caractérisé en ce qu'il comprend l'étape de piéger en masse les éléments polluants en injectant un coulis d'injection selon l'une quelconque des revendications 9 à 23.